(57)【要約】  本開示は、人間の体臭をろ過するための衣類を記載する。この衣類は、衣類の内側を形成する臭気ろ過材料を備え、臭気ろ過材料は、活性炭層と、活性炭層の一方の面に接合された第1の布地層と、活性炭層の反対側の面に接合された第2の布地層とで構成される。臭気ろ過材料の厚さは、0.8mm以下であり、臭気ろ過材料は、少なくとも1つの方向に20％よりも大きく伸ばすことができるように構成される。本開示に従って構成される衣類は、患者が刺激性の体臭を生じさせる状態であるTMAUの治療に使用することができる。この衣類はスポーツウェアにも使用することができる。【選択図】図３
2020520421.tif 000002
【特許請求の範囲】
【請求項１】
人間の体臭をろ過するための衣類であって、
当該衣類の内側を形成する臭気ろ過材料を備え、
前記臭気ろ過材料は、
活性炭層と、
前記活性炭層の一方の面に接合された第1の布地層と、
前記活性炭層の反対側の面に接合された第2の布地層と
で構成され、
前記臭気ろ過材料の厚さは、0.8mm以下であり、
前記臭気ろ過材料は、以下のように試験される場合、すなわち
臭気ろ過材料の幅50mmx長さ100mmの試料に、前記試料の長さに沿って加えられる2kgの荷重を負わせて前記試料を伸ばす場合、少なくとも1つの方向に20％以上伸びるように構成される衣類。
【請求項２】
前記臭気ろ過材料の単位面積あたりの質量は、280g/m2以下、好ましくは250g/m2以下である、請求項1に記載の衣類。
【請求項３】
前記臭気ろ過材料は、上述のように試験される場合、伸びが60％以下であるように構成される、請求項1または2に記載の衣類。
【請求項４】
前記臭気ろ過材料は、当該衣類の内側および外側の両方を形成する、請求項1〜3のいずれか一項に記載の衣類。
【請求項５】
前記第1の布地層は、ポリアミド布地層であり、かつ／または前記第2の布地層は、ポリアミド布地層である、請求項1〜4のいずれか一項に記載の衣類。
【請求項６】
前記ポリアミドは、ナイロンである、請求項5に記載の衣類。
【請求項７】
前記臭気ろ過材料を人間の身体に対して密閉するための少なくとも1つの伸縮性のある部分を備える、請求項1〜6のいずれか一項に記載の衣類。
【請求項８】
前記臭気ろ過材料の縁部に接続された柔軟な布地材料をさらに備え、前記柔軟な布地材料は、当該衣類の一領域にさらなる柔軟性をもたらすように構成される、請求項1〜7のいずれか一項に記載の衣類。
【請求項９】
前記一領域は、肩の領域である、請求項8に記載の衣類。
【請求項１０】
前記一領域は、大腿部外側の領域である、請求項8に記載の衣類。
【請求項１１】
当該衣類は、トップス、ショートパンツ、ロングパンツ、下着、靴下、帽子、頭部および顔の覆い、スポーツブラ、ならびに着用者の大腿部から首および上腕までを覆うように構成されるワンピース型スーツ、のうちの1つである、請求項1〜10のいずれか一項に記載の衣類。
【請求項１２】
当該衣類は、スポーツウェア衣類である、請求項1〜11のいずれか一項に記載の衣類。
【請求項１３】
前記臭気ろ過材料の厚さは、0．7mm以下であり、
前記臭気ろ過材料は、以下のように試験される場合、すなわち
臭気ろ過材料の幅50mmx長さ100mmの試料に、前記試料の長さに沿って加えられる2kgの荷重を負わせて前記試料を伸ばす場合、少なくとも1つの方向に40％以上伸びるように構成される、請求項1〜12のいずれか一項に記載の衣類。
【請求項１４】
請求項1〜13のいずれか一項に記載の衣類を使用することによって体臭をろ過する方法。
【請求項１５】
皮膚または身体分泌物から発せられ、肛門から放出されたものではない揮発性分子によって引き起こされる身体の悪臭を吸着するように人間の皮膚に隣接させて外用される活性炭であって、
前記身体の悪臭は、皮膚感染、肝臓または腎臓の疾患または不全などの臓器の疾患または不全、トリメチルアミンの増加、薬物の代謝または薬物の副作用、ならびに／あるいは腸内細菌叢の異常に関連した問題のうちの少なくとも1つによって引き起こされる、活性炭。
【請求項１６】
トリメチルアミンが増加した状態によって引き起こされる臭気を吸着するために人間の皮膚に隣接させて外用される活性炭。
【請求項１７】
前記トリメチルアミンが増加した状態は、トリメチルアミン尿症である、請求項15または16に記載の活性炭。
【発明の詳細な説明】
【技術分野】
【０００１】
本開示は、体臭をろ過するための衣類、衣類の使用、および活性炭に関する。
【背景技術】
【０００２】
活性炭は、特定の物質の吸着においてきわめて効果的であるため、多くの業界でフィルタとして知られている。特許文献１に開示されているように、活性炭布地が、鼓腸からの臭いを除去するために使用されている。例えば、活性炭布地を含む下着が、商標「Shreddies」のもとで市販されている。臭気ろ過材料は、両面に綿メッシュが積層された炭素繊維層を備え、したがって臭気ろ過材料は、3つの層を有する。この臭気ろ過材料は、下着の内面および外面を形成するエラスタンと綿との混紡材料からなる2枚のパネルの間にインサートとして追加され、したがって衣類は、最大で5つの層を有し、少なくとも3つの層を有する。インサートは、約0.9mmの厚さを有し、インサートおよび両側の2枚のパネルを含む下着の臭気ろ過部分の全体としての厚さは、約1.9mmである。下着の残りの部分は、通常の下着材料（例えば、綿）を使用する。下着は、股領域の周りに縫い付けられ、股領域においてエラスタン−綿材料が下着に結合している。鼓腸の臭気を除去するために挿入された布地層は、着用者が発生させるガスが外部に到達する前に活性炭布地を通過しなければならないように、背中側の弾性腰バンドから前方へと延びている。活性炭布地は、鼓腸の臭いに関連する化学物質を吸着するように意図され、したがって下着は、人々がより個々に放屁することを可能にし、きまり悪さをなくすことを目的とする。
【先行技術文献】
【特許文献】
【０００３】
【特許文献１】欧州特許出願公開第2249671号明細書
【発明の概要】
【０００４】
一態様から見ると、本発明は、人間の体臭をろ過するための衣類であって、
衣類の内側を形成する臭気ろ過材料を備え、
臭気ろ過材料は、
活性炭層と、
活性炭層の一方の面に接合された第1の布地層と、
活性炭層の反対側の面に接合された第2の布地層と
で構成され、
臭気ろ過材料の厚さは、0.8mm以下であり、
臭気ろ過材料は、以下のように試験される場合、すなわち
臭気ろ過材料の幅50mmx長さ100mmの試料に、試料の長さに沿って加えられる2kgの荷重を負わせて試料を伸ばす場合、少なくとも1つの方向に20％以上伸びるように構成される衣類、を提供する。
【０００５】
この伸びの試験は、BS4952：1992の残存伸長（RESIDUAL EXTENSION）に従っている。
【０００６】
衣類に0.8mm以下の厚さの臭気ろ過材料を使用することにより、衣類が臭気のろ過においてきわめて効果的でありつつ、依然として快適かつ目立たなくすることができる。高い伸長性は、衣類の快適さおよび使いやすさにとって重要である。3つの層を互いに接合して活性炭複合材料を形成することで、（例えば、縫製のための）衣類の取り扱いおよび組み立てが容易になる。
【０００７】
好ましくは、衣類は0．7mmの厚さを有し、上述のように試験される場合、少なくとも1つの方向に40％以上伸びるように構成される。
【０００８】
衣類を、下着、ショートパンツ、靴下、スポーツ用トップス、などを含むさまざまな形態に製作することができる。衣類は、トップス、ショートパンツ、下着、靴下、スポーツブラ、ならびに着用者の大腿部から首および上腕までを覆うように構成されるワンピース型スーツ、のうちの1つであってよい。この衣類は、スポーツウェアとしての使用にとくに有用であると考えられる。
【０００９】
臭気ろ過材料は、厚さを薄くおよびより柔軟性を高く製作することができるため、既存の下着に用いられる材料で可能であるよりも幅広い範囲の衣類に使用することが可能である。例えば、本発明の材料は、例えばスポーツ用トップスなど、従来からの下着よりも広い範囲の動きに対応する必要がある衣類に好適である。
【００１０】
臭気ろ過材料の単位面積あたりの質量は、280g/m2以下、好ましくは250gsm以下であってよい。単位面積あたりの質量が比較的小さいと、快適性が高くなり、目立たなくなりにくくなる。
【００１１】
好ましくは、臭気ろ過材料は、上述のように試験される場合、伸びが60％以下であるように構成される。したがって、試験時に20％〜60％の間、より好ましくは40％〜50％の間、さらにより好ましくは45％〜50％の間の伸びを示すことができる。
【００１２】
臭気ろ過材料は、衣類の内側を形成するため、臭気ろ過材料の内側に付加される余分な層は存在しない。これは、臭気ろ過材料が布材料の別途の層から作られた保護袋に入れられていることで、内側および外側層と臭気ろ過材料とを衣類への縫合に先立って整列させなければならず、かつ臭気ろ過材料の伸縮性が内側および外側層の存在によって否定されかねない既知のShreddies（商標）下着とは対照的である。
【００１３】
臭気ろ過材料は、衣類の内側および外側の両方を形成することができる。したがって、臭気ろ過材料は、ユーザと外部との間の唯一の材料を形成でき、例えば従来からの下着またはスポーツウェアの代替品として好適である。このようにして、内側から外側までの衣類の全体としての厚さを、臭気ろ過材料の厚さにすることができ、したがって比較的薄くて伸ばすことができる衣類がもたらされる。
【００１４】
第1および第2の布地層を、衣服に従来から使用されている種々さまざまな布地で製作することができる。第1の布地層は、ポリアミド布地層であってよく、かつ／または第2の布地層は、ポリアミド布地層であってよい。臭気ろ過材料の布地層の一方または両方としてポリアミドを使用することで、比較的薄くて柔軟かつ伸縮性のある材料を得ることができ、したがって衣類の快適性が向上する。
【００１５】
ポリアミドは、ナイロンであってよい。
【００１６】
衣類は、臭気ろ過材料を人間の身体に対して密閉するための少なくとも1つの伸縮性のある部分を備えることができる。臭気ろ過材料が実質的に衣類の全体に広がる場合、伸縮性のある部分を、首、腕、および／または脚のための穴など、衣類の縁部に設けることができる。臭気ろ過材料が、トップスの場合の人間の肩を覆って広がる肩部分などの衣類の一部分を形成する別の材料に接続される場合、伸縮性のある部分を、臭気ろ過材料とそのような他の材料との間に設けることができる。
【００１７】
衣類は、臭気ろ過材料の縁部に接続された柔軟な布地材料を備えることができ、この柔軟な布地材料は、衣類の一領域にさらなる柔軟性をもたらすように構成される。この一領域は、肩領域であってよい。この一領域は、大腿部外側の領域であってよい。
【００１８】
いくつかの実施形態において、臭気ろ過材料は、衣類の全表面積の50％超を占めることができる。臭気ろ過材料は、衣類の全表面積の60％超を占めてもよい。臭気ろ過材料は、衣類の全表面積の75％超を占めてもよい。「衣類の全表面積」は、衣類の外側を形成している面積を意味するように意図される。
【００１９】
臭気ろ過材料が通気性である実施形態を提供することにより、衣類は、不快感を最小限に抑え、あるいは不快感をまったく伴わずに衣服の下に着用するために好適となり得る。
【００２０】
臭気ろ過材料の伸縮性に関する試験を、より具体的には、次のように定義することができる。臭気ろ過材料の幅50mmx長さ100mmの試料に、500mm/分の速度で長さ方向に試料の長さに沿って2kgまでの荷重が加えられる。ひとたび2kgの荷重に達すると、荷重は同じ500mm/分の速度でゼロまで戻され、次いで同じ500mm/分の速度で2kgまでの荷重へと再び増やされる。その後に、臭気ろ過材料の試料の伸びが測定され、100mmという元の試料の長さに基づくパーセンテージに変換される。
【００２１】
さらに、本発明は、本明細書に開示される衣類を使用することによって体臭をろ過する方法も提供する。そのような方法を、例えばスポーツまたは他の激しい活動によって引き起こされる体臭をろ過するために使用される場合、非治療的な方法と考えることができる。
【００２２】
一部の人々は過度の体臭に苦しんでいる。いくつかの場合、過度の体臭は、患者に過度かつ／またはきわめて刺激性の体臭を生じさせる遺伝性疾患から生じる。例えば、トリメチルアミン尿症（「TMAU」）も身体の悪臭を引き起こす可能性がある。TMAUには2つの形態が存在し、タイプ1が遺伝性であり、遺伝し、FM03酵素の欠乏によって引き起こされ、タイプ2が主に遺伝性でなく、臓器または腸の機能不全によって引き起こされる可能性がある。TMAUは「魚臭症候群」としても知られ、一部の患者の体臭は腐った魚の独特の臭いを有するが、他の患者は自身の身体から糞便または他の不快かつ／または不愉快な臭気が生じると訴える。
【００２３】
TMAUの患者は、その臭気のために、とくには公共の場で不愉快な言葉をかけられ、社会的に拒絶されて、深刻な心理的苦痛に苦しむことが多い。さらに、一部の患者は、1日に数回のシャワーを含むライフスタイルへの適応を余儀なくされ、あるいは疾患の結果としてきわめて孤立した生活を送らなければならないと考え、これは、患者の精神的および身体的健康、職場生活、家庭生活、および旅行の実行に有害な影響を有し得る。
【００２４】
本衣類は、体臭の発生を防止するものではないが、体臭の患者または付近の他の人々による知覚を防止する。とくに、用語「体臭」は、本明細書において、着用者の身体により発生する臭気のある化学物質の着用者または他の者による知覚を指して使用される。したがって、体臭の減少は、臭気のある化学物質の知覚の減少を意味する。
【００２５】
体臭の知覚の減少は、活性炭材料によって臭気のある化学物質がろ過され、フィルタのうちのユーザの身体から遠い側においてこれらの化学物質の濃度が低くなることによって生じる。好ましくは、臭気のある化学物質の濃度は、人間が知覚できないレベルまで低減される。
【００２６】
本発明による衣類が隠蔽に役立つ可能性がある臭気の他の原因が存在する。例えば、以下、すなわち臭汗症、皮膚の感染（頑癬／「いんきんたむし」および足白癬／「みずむし」など）、肝臓の機能障害または疾患（脂肪肝や肝硬変など）ならびに腸内細菌叢の異常（タイプ2のTMAUは通常は腸内細菌叢の異常または肝障害の結果として発生する）、術後の人工肛門造設、および腎不全などのその他の臓器不全はいずれも、本発明による衣類によって隠すことが望まれ得る不愉快な臭いを引き起こす可能性がある。他の肝臓酵素欠乏症（TMAUの原因であるFM03以外）も、身体の悪臭の状態を引き起こす可能性がある。薬物相互作用も、身体の悪臭を引き起こす可能性がある（例えば、尿素サイクル異常症において使用されるフェニル酪酸ナトリウムが体内において酪酸へと代謝され、人間から「嘔吐」の臭気を発生させる可能性がある）。
【００２７】
別の態様から見ると、本発明は、トリメチルアミンが増加した状態によって引き起こされる臭気を吸着するために人間の皮膚に隣接させて外用される活性炭を提供する。トリメチルアミンが増加した状態は、トリメチルアミン尿症（TMAU）である。
【００２８】
TMAUは、患者の体臭に対する他者の強い否定的な反応に起因して、社会的衰弱状態となり得る。図7の表に示されるように、Sheffield Children’s Hospitalにおいて尿検査によってTMAUに関して陽性と判断された17名の患者（A欄）についての調査において、
・（B欄）100％がこの疾患ゆえに（たとえ同僚が疾患について知っている場合でも）職場／学校でいじめられており、
・（C欄）100％がフルタイムの有給の仕事に就くことがきわめて難しいと考えており、
・（D欄）患者のキャリアの94％が苦しんでおり、
・（E欄）94％がこの疾患ゆえに中程度または重度のうつ病を抱えており、
・（F欄）95％が自殺をこの疾患の直接的な結果であると考えており、
・（G欄）100％が社会的孤立を感じ、
・（H欄）94％がこの疾患ゆえに公共の場所および社会的状況を避け、
・（J欄）88％が人間関係の形成または維持に深刻な問題を抱え、
・（K欄）87％が彼らのニーズに対応する治療が開発されないならば将来について楽観的でなく、
・（L欄）TMAU患者の100％がこの疾患によって彼らの生き方が慢性的に損なわれていると考えている。
【００２９】
以上の結果を、以下に表形式にて示す。
【００３０】
【表１】
2020520421.tif 000003
【００３１】
このように、TMAUの治療および／またはこの疾患の症状への対処が、明らかに必要である。この状況において、刺激性の臭気の心理的影響が、患者の生活に影響を及ぼす主要な問題であり、臭気を除いてTMAUの患者は典型的には健康である。
【００３２】
本発明に従って製作した衣服の実施形態を、顕著な頭臭または呼吸臭を感じない（すなわち、臭気が主に患者の身体から発生している）遺伝的TMAUに悩む3名の患者によって試験した。各々の患者は、通常の衣服の下に、本発明に従って製作されたトップスおよびショートパンツを着用した。
【００３３】
患者らに体臭の抑制において感じられた衣服の有効性を評価するように求めた。患者らは有効性を10のうち8として評価し、ここで1は不良であり、10はきわめて有効である。
【００３４】
患者らに、本明細書に記載の衣服を着用しているときの社会的および公共的状況における自信レベルを評価し、このレベルとこの衣服を着用していないときの自信レベルを比較するように求めた。
【００３５】
この衣服を着用しているとき、3名の患者は自信を10のうち8.0±0.7と評価し、ここで1はきわめて低い自信であり、10はきわめて高い自信である。
【００３６】
この衣服を着用せず、代わりに通常の衣服を着用した場合、3名の患者は、同じ尺度で自信を10のうち3.33±1.08と評価した。これを、以下に表形式で示す。
【００３７】
【表２】
2020520421.tif 000004
【００３８】
このように、トリメチルアミンが増加した状態に関して、対処としての外用における活性炭の有効性が示されている。
【００３９】
次に、本発明の特定の実施形態を、あくまでも一例として、添付の図面を参照してさらに詳細に説明する。
【図面の簡単な説明】
【００４０】
【図１Ａ】衣類の実施形態の正面図を示す。
【図１Ｂ】図1Aの衣類の背面図を示す。
【図２Ａ】衣類の別の実施形態の正面図を示す。
【図２Ｂ】図2Aの衣類の背面図を示す。
【図３】図1および図2の衣類に使用される層の断面を示す。
【図４Ａ】鼓腸の臭気をろ過するために先行技術において使用される層の断面を示す。
【図４Ｂ】鼓腸の臭気をろ過するために先行技術において使用される層の断面を示す。
【図５】靴下の形態の衣類の別の実施形態を示す。
【図６】本衣類の実施形態を着用している患者が感じる社会的自信のグラフを示す。
【図７】TMAUの患者が直面する社会問題のグラフを示す。
【発明を実施するための形態】
【００４１】
図1Aは、着用者の身体が発生させる体臭を、衣類を着用している間はユーザまたは付近の他の人々に臭気が知覚されないように、ろ過によって軽減するための衣類10を示している。
【００４２】
衣類10は、図3に示されるように、3つの層22、24、26で作られた臭気ろ過材料12の少なくとも1つのパネルを有する。臭気ろ過材料12は、臭気を吸着することによって体臭に関連する化学物質を除去する活性炭26の層を含む。適切な臭気ろ過材料の例は、Calgon Carbon CorporationのChemviron Carbon Cloth Divisionから入手できるZorflex FM 30K D201である。他の臭気ろ過材料を使用してもよい。衣類10は、活性炭層を有さない1つ以上の他の布地パネル16を、適切な縫い目15によって臭気ろ過材料12に接続して含むことができる。これらの他の布地パネル16を、衣類の重量を減らすため使用することができ、どれくらい暖かく衣類を着用できるかを左右するために使用することができ、あるいは衣類の柔軟性を特定の領域において高めるために使用することができる。布地パネル16は、一般に、臭気ろ過材料12の少なくとも1つのパネルよりも柔軟である。
【００４３】
体臭を最も効果的に軽減するために、衣類10は、着用者の皮膚の1つ以上の領域の周囲を、その領域において発生したすべての臭気が活性炭層26を通過する場合のみ外部に達するように、密閉すべきである。しかしながら、ほとんどの臭気が活性炭層26を通過するように、不完全な密閉も或る程度まで許容されるかもしれない。この場合、着用者および着用者の周囲の者が或る程度の体臭を知覚するかもしれないが、それでもなお、この衣類を着用していない場合や、活性炭を含まない他の衣類を着用している場合と比べて、知覚される体臭は軽減される。
【００４４】
密閉は、エラスタンまたは他の標準的な弾性衣服材料などの伸縮性材料14a〜fによって達成される。密閉は、弾性14a〜fによって衣類のすべての縁部において実行される。図1Aおよび図1Bに示されるトップスにおいては、伸縮性のある縁部が、いずれも臭気の漏出を防止するために、首回り14a、腕の周りのカフス14b（長袖のトップスにおいては手首の周りであり得る）、および胴回り14cに位置する。臭気ろ過材料12が非ろ過材料層16に接合される縫い目15は、着用者の皮膚に対する或る程度のさらなる密閉効果を提供することができる。
【００４５】
衣類は、衣類の着用を助けるために適切な位置にジッパー18を備えることができる。例えば、図1Aに示したトップスは、前部に沿ってジッパー18を有している。
【００４６】
図1Aおよび図1Bの実施形態においては、トップスの大部分が臭気ろ過材料12で作られている。少なくとも腕／肩の領域の上部に、柔軟な布地材料16が存在する。これにより、衣類の柔軟性および快適性を向上させることができる。肩の上部は、通常は、多くの臭気を発生させる領域ではない。柔軟な布地材料16は、メッシュなどを備えることができる。肩にメッシュなどの柔軟な布地材料を取り入れることで、着用者がより容易な動作をはるかに容易にできる一方で、臭気ろ過材料12が臭気をろ過するという目的を果たすことができ、材料間の相乗効果がもたらされる。
【００４７】
他の実施形態においては、図1Aに示したトップスなどのトップスの背中に臭気ろ過材料を設ける代わりに、臭気のろ過よりもむしろ通気および冷却を可能にすることを目的として、メッシュ材料を使用することができる。スポーツウェアの場合、トップスにおいて臭気を除去するための重要な領域は、脇の下の領域である。
【００４８】
図2は、本発明の一実施形態によるショートパンツを示している。ショートパンツまたは下着において、伸縮性のある縁部は、臀部／腰14dの周囲および各々の脚14eの周囲に位置する。図5に示される靴下の実施形態において、伸縮性のある縁部14fは、足首／脚の周囲に位置し、靴下の残りの部分は、臭気ろ過材料12を備える。
【００４９】
別の実施形態において、衣類は、例えば既知の「ウェットスーツ」型の構成を有するワンピース形状の形態である。ワンピースの衣類は、脚を少なくとも部分的に（随意により、足首下方または大腿部の中程下方まで）覆うための部分と、胴回りを首まで覆い、肩を越えて（随意により、手首または上腕の中程まで）延びる部分とを含むことができる。ユーザによる着用を可能にするために、前側または後ろ側にジッパーを設けることができる。この実施形態は、TMAUなどのトリメチルアミンが増えた状態にある患者などの臨床的な体臭に悩む患者による使用に関して好ましいと考えられ、なぜならば、そのような体臭は、通常の体臭の場合により一般的である脇の下／鼠径部に必ずしも限られないからである。
【００５０】
図4Aおよび図4Bは、鼓腸の臭気をろ過するためのShreddies（商標）によって製造される臭気ろ過下着に使用される既知の布地パネル100の断面を示している。図4Aは、通常の使用の緩い状態で2つのライクラ綿層106、108の間に位置する布地インサート110を示しており、布地インサート110と各々の外側層106、108との間にすき間が存在する。すき間は、布地インサート110が縁部において外側層106、108に接続され、他の場所では布地インサートと外側層とが互いに接続されないために生じる。図4Bは、布地パネルの全体としての最小厚さを示すために、布地インサート110と外側層106、108とがすき間なく互いに接触した布地パネル100を示している。
【００５１】
既知の布地パネル100は、5つの層で形成されている。中央層26は、活性炭である。メッシュ綿布地層102、104が、活性炭26の各側に積層され、厚さ130を有する布地インサート110を形成する。このインサート110は、縁部において2つのライクラ綿層106、108に縫い付けられ、両者の間に位置する。ライクラ層106、108は、わずかな伸びにて裂けてしまうインサート110を保護する。
【００５２】
先行技術から知られているインサート110の厚さ130は、約0.9mmである。インサート110は、2つの外側ライクラ綿層106、108によってもたらされる袋に収容され、インサートにインサートが位置する袋を加えた厚さ150は、ISO 5084のもとで測定したとき、約1.9mmである。
【００５３】
図3は、本発明の実施形態である衣類の臭気ろ過材料のパネルの断面図を示す。臭気ろ過材料は、0.4〜0.8mmの範囲の全体としての厚さ30を有する3つの層22、24、26から作られている。内側層は、活性炭26である。ポリアミド層22、24が、活性炭26の各側に積層されている。
【００５４】
臭気ろ過材料12は、先行技術の布地インサート110よりも明らかに薄い。さらに、本明細書に記載される実施形態において、臭気ろ過材料12は、衣類の厚さ全体を形成し、内面においてユーザに接触し、外面において衣類の外側を形成し、着用者の皮膚に隣接する内面において衣類の内側を形成する。したがって、0.4〜0.8mmの範囲内の全体としての厚さは、図4Bに寸法150として示されている既知のインサートおよび袋の1.9mmという全体としての厚さよりも大幅に小さい。したがって、図3に示される臭気ろ過材料を取り入れた衣類は、臭気のろ過においてきわめて効果的でありながら、快適でもある。
【００５５】
いくつかの実施形態において、臭気ろ過材料は、衣類の内側を形成する。したがって、衣類は、臭気ろ過材料の内側にさらなる材料を持たない。少なくともいくつかの実施形態において、臭気ろ過材料は、衣類の内側を形成するとともに、衣類の外側も形成する。これらの衣類は、臭気ろ過材料の内側または外側にさらなる材料を持たない。
【００５６】
一例において、臭気ろ過材料は、織物に関するISO 5084規格のもとで試験されたときに0.49±0.009mmの厚さを有することができる。
【００５７】
弾性布地の試験に関する規格BS 4952：1992を使用して、さまざまな臭気ろ過材料を試験した。指定された力における伸びを測定するための試験を使用した。この試験においては、臭気ろ過材料の幅50mmの試料に、500mm/分の速度で所望の力まで荷重が加えられる。ひとたび所望の力に達すると、荷重が（同じ速度で）ゼロへと戻され、（同じ速度で）再び所望の力まで増やされる。次いで、臭気ろ過材料の試料の伸びが測定され、100mmである元の試料の長さに基づくパーセンテージに変換される。ここでの布地の結果は、2kg（すなわち、19.6N）の重量で試験したものである。
【００５８】
このテストを使用して、典型的な臭気ろ過材料であるZorflex FM 30K D201が、第1の方向において2kgの荷重のもとで47.3％の伸びを有し、第1の方向に垂直な第2の方向において2kgの荷重のもとで8.3％の伸びを有することが明らかになった。したがって、少なくとも1つの方向において、20％を超える伸びを有する。この大きな伸びは、ランニングまたは他の運動の最中などに衣類がユーザの動きに従うことを可能にするため、衣類にとってきわめて有用である。
【００５９】
厚さ0.49mmの臭気ろ過材料の幅50mmの試料の場合、断面積は24.5mm2である。このデータを、伸びおよび荷重と組み合わせて、臭気ろ過材料の疑似ヤング率に変換することができる。これは、あくまでも疑似ヤング率にすぎず、真のヤング率ではなく、なぜならば、この試験は、繊維自体のヤング率を測定するのではなく、繊維と布地構造（使用された織り方およびクリンプの量など）との組み合わせを測定するからである。疑似ヤング率は、第1の方向において臭気ろ過材料について0.17kg/mm2になると考えられる。
【００６０】
さらに、規格BS 4952：1992は、残存伸長の試験方法も提供する。布地において、これは、例えば金属における塑性変形（すなわち、回復不可能な伸び）に或る程度似ているが、この試験は、変形が恒久的でない可能性があり、時間（試験に要する時間よりも長い）につれて回復する可能性がある点で相違する。残存伸長の試験は、上述のように指定された力で伸びを測定するための試験を実行することによって始まる。このテストが実行された後に、指定された荷重が10秒間維持され、その後に、力が7.5秒かけてゼロへと下げられる。試料がクランプから取り外され、1分間にわたって平置きされる。1分経過後に、試料の長さが測定され、元の（荷重を加える前の）試料の長さと比較される。
【００６１】
同じ規格および試験手順のもとで、典型的な臭気ろ過材料は、第1の方向において1分間の荷重後に5.2％の残存伸長を示し、第2の方向において0.8％の残存伸長を示す。このデータが、以下に表形式で示される。この値が相当に低いことが、衣服において望ましい。残存伸長の値が大きいと、着用者の動作によって引き伸ばされた後に元のサイズにすぐには（あるいは、おそらくはまったく）戻らないため、衣服が「だぶだぶ」かつ緩く感じられるであろう。
【００６２】
【表３】
2020520421.tif 000005
【００６３】
BS 4952：1992を使用して試験した他の布地の結果を以下に示す。
【００６４】
【表４】
2020520421.tif 000006
【００６５】
【表５】
2020520421.tif 000007
【００６６】
【表６】
2020520421.tif 000008
【００６７】
以下に、人間の体臭をろ過するための衣類を製作するために使用することができるさらなる適切な活性炭複合布地を示す。布地は、以下の技術的な番号体系によって表される。
【００６８】
F5/F3/P8/STは、種々の内側活性炭編物を指す。「F5」、「F3」、および「ST」が、それぞれ130g/m2、100g/m2、および130g/m2のビスコース前駆体材料から作られた活性炭材料を指す一方で、「P8」は、120gsmの前駆体材料PAN（ポリアクリロニトリル、合成ポリマー材料）から作られた合成内側活性炭材料を指す。
【００６９】
+P3/T5/T5Dは、内側炭素層に接合されて全体としての複合材料を形成する外側布を指す。具体的には、「+P3」が、ポリアミド編物材料であり、+「T5」が、ポリエステルおよびポリアミドの混合の編物材料であり、+「T5D」が、ポリエステル編物材料である。記載されているすべての外側布は、30〜80gsmの範囲内である。
【００７０】
【表７】
2020520421.tif 000009
【００７１】
【表８】
2020520421.tif 000010
【００７２】
【表９】
2020520421.tif 000011
【００７３】
【表１０】
2020520421.tif 000012
【００７４】
【表１１】
2020520421.tif 000013
【００７５】
【表１２】
2020520421.tif 000014
【００７６】
【表１３】
2020520421.tif 000015
【００７７】
Shreddies（商標）下着に使用される材料は、保護用のライクラ袋に入れられ、したがって下着の全体としての厚さが1.9mmになるが、これは衣服、とくには下着にとって、きわめて厚い。これは、インサート材料が袋を形成する内側および外側層に囲まれているためであり、これにより、この材料を使用して作られる下着の最小厚さが大きくなることが避けられない。袋は、インサートに保護を提供するが、袋の領域における下着の伸縮性に影響を及ぼす。したがって、インサートの伸縮性が、インサートと袋の内側および外側層との組み合わせの伸縮性に反映されない。
【００７８】
織物に関するISO 5084規格のもとで試験したとき、Zorflex FM 30K D1J1材料は、0.37mmの厚さを有し、Shreddies（商標）パジャマ材料は、0.61mmの厚さを有する。これらの材料は、衣類において有用であるには充分に薄いが、上記の試験結果から、本発明の典型的な臭気ろ過材料において達成される伸縮性を欠くことが、理解できるであろう。
【００７９】
典型的な臭気ろ過材料は、織物に関するBS 12127規格のもとで測定したとき、216g/m2の測定坪量を有する。適切な臭気ろ過材料のさらなる例は、織物に関するBS 12127規格のもとで測定したときに、240〜280g/m2の範囲内の測定坪量を有する。
【図１Ａ】
2020520421.tif 000016
【図１Ｂ】
2020520421.tif 000017
【図２Ａ】
2020520421.tif 000018
【図２Ｂ】
2020520421.tif 000019
【図３】
2020520421.tif 000020
【図４Ａ】
2020520421.tif 000021
【図４Ｂ】
2020520421.tif 000022
【図５】
2020520421.tif 000023
【図６】
2020520421.tif 000024
【図７】
2020520421.tif 000025
【国際調査報告】
2020520421.tif 000026
2020520421.tif 000027
2020520421.tif 000028
2020520421.tif 000029